(57)【要約】【課題】防透性に優れるポリエステル系芯鞘型複合繊維及びその製造方法を提供する【解決手段】芯成分が平均粒子径０．５μｍ以下の光遮蔽性を有する無機微粒子を３０重量％以上７０重量％以下含有する熱可塑性重合体であり、鞘成分が平均粒子径０．１μｍ以下で芯成分に含有する無機微粒子よりも平均粒子径が小さい光遮蔽性を有する無機微粒子を０．５重量％以上４重量％以下含有するポリエステル系重合体であり、かつ芯成分と鞘成分との質量比率が１０：９０〜３０：７０である芯鞘型複合繊維。【選択図】なし【特許請求の範囲】
【請求項１】
芯成分が平均粒子径０．５μｍ以下の光遮蔽性を有する無機微粒子を３０重量％以上７０重量％以下含有する熱可塑性重合体であり、鞘成分が平均粒子径０．１μｍ以下で芯成分に含有する無機微粒子よりも平均粒子径が小さく光遮蔽性を有する無機微粒子を０．５重量％以上４重量％以下含有するポリエステル系重合体であり、かつ芯成分と鞘成分との質量比率が１０：９０〜３０：７０である芯鞘型複合繊維。
【請求項２】
光遮蔽性を有する無機微粒子が酸化チタンである請求項１記載の芯鞘型複合繊維。
【請求項３】
波長４００〜８００ｎｍの範囲における平均透過率が１０％未満である請求項１〜３のいずれかに記載の芯鞘型複合繊維。
【請求項４】
請求項１〜３のいずれか記載の繊維を３０重量％以上含有し、ΔEが１．５未満である繊維構造物。
【発明の詳細な説明】
【技術分野】
【０００１】
本発明は、防透性に優れたポリエステル系複合繊維及びその製造方法に関するものである。
【背景技術】
【０００２】
最近の衣料へのニーズの動向として白色で透けない素材が求められ、レジャー用のスポーツ等に用いられるテニスウェアー、水着、そして医療分野に用いられる白衣等への該素材の需要が増加している。また、近年発生した東日本震災による電力不足の影響や地球温暖化防止の観点からクールビズ対策が実施されており、エコ繊維として薄くても透けない素材が求められている。
従来、衣料用として使用されているポリエステルやポリアミド等の合成繊維は、透明であるポリマーの特性により、布帛となした場合下に着用して衣服や下着が透けて見えるという欠点を有している。
【０００３】
そこで上記のような合成繊維の欠点を改良するために、特許文献１には高屈折率を有する無機微粒子をポリマー中に添加することにより防透性を得ている。また、特許文献２には無機微粒子を芯部のみに含有させた芯鞘複合繊維にしたり、合成繊維の断面を異形化したり、繊維を中空化することなどが広く行われている。
しかしながら、高い防透性を得るために繊維に大量の無機微粒子を添加すると、繊維表面に現れてくる無機微粒子の量が多くなり、製糸工程、製織工程などでの糸道ガイドの磨耗の発生や高次加工において毛羽などの欠点が発生しやすいという問題がある。また、芯鞘型複合繊維の芯部に高屈折率を有する無機微粒子を高濃度に含有させると、該複合繊維の色調は黄味が強くなり、白生地や淡色系生地への用途は制限されていた。
【先行技術文献】
【特許文献】
【０００４】
【特許文献１】特開平８−２１８２４７号公報
【特許文献２】特開平１１−２１７７３２号公報
【発明の概要】
【発明が解決しようとする課題】
【０００５】
本発明はこのような従来技術における問題点を解決するものであり、防透性に優れるポリエステル系芯鞘型複合繊維及びその製造方法を提供するものである。
【課題を解決するための手段】
【０００６】
本発明者等は、上記課題を解決すべく鋭意検討した結果、芯成分に特定の平均粒子径の光遮蔽性を有する無機微粒子を特定量含有する熱可塑性重合体、鞘成分に芯成分に含有する無機微粒子よりも平均粒子径が小さい無機微粒子を特定量含有するポリエステル系重合体からなる芯鞘型複合繊維にすることによって、従来のポリエステル繊維と同等の製糸性及び発色性を維持したまま、芯成分に高濃度含有させた光遮蔽物質が効率的に可視光線（４００〜８００ｎｍ）を反射・遮断することを見出し、本発明を完成させた。
【０００７】
すなわち本発明は、芯成分が平均粒子径０．５μｍ以下の光遮蔽性を有する無機微粒子を３０重量％以上７０重量％以下含有する熱可塑性重合体であり、鞘成分が平均粒子径０．１μｍ以下で芯成分に含有する無機微粒子よりも平均粒子径が小さく光遮蔽性を有する無機微粒子を０．５重量％以上４重量％以下含有するポリエステル系重合体であり、かつ芯成分と鞘成分との質量比率が１０：９０〜３０：７０である芯鞘型複合繊維であり、好ましくは光遮蔽性を有する無機微粒子が酸化チタンである上記の芯鞘型複合繊維であり、より好ましくは波長４００〜８００ｎｍの範囲における平均透過率が１０％未満である上記の芯鞘型複合繊維である。
【０００８】
さらに本発明は、好ましくは上記繊維を３０重量％以上含有し、ΔEが１．５未満である繊維構造物に関する。
【発明の効果】
【０００９】
本発明は光遮蔽性を有する無機微粒子を高濃度に含有させた熱可塑性重合体をポリエステル系重合体で覆った芯鞘構造とした複合繊維とすることにより、従来のポリエステル繊維と同等の製糸性及び発色性を維持できる。
【００１０】
さらに本発明で得られる前記芯鞘型複合繊維を３０重量％以上含む繊維構造物は、人間の目で色覚として感知できる波長である可視光線（４００〜８００ｎｍ）を効率的に反射・遮断し、該繊維構造物の内側に着用した衣服や下着が透けることを防ぐことが可能となる。
【発明を実施するための形態】
【００１１】
本発明の芯鞘型複合繊維の芯成分を構成する熱可塑性重合体について説明する。芯成分を構成する熱可塑性重合体には、ポリアミド、ポリエステル、ポリプロピレンなどを用いることができる。中でも、光遮蔽性を有する無機微粒子を高充填でき、かつ価格及び汎用性が高い点から、ポリアミドあるいはポリエチレンテレフタレートなどのポリエステルが好ましい。
【００１２】
また、本発明でいう光遮蔽性を有する無機微粒子としては、人間の目で色覚として感知できる波長である可視光線（４００〜８００ｎｍ）を反射もしくは透過させない、かつ熱可塑性重合体に高充填できる無機微粒子を用いる必要がある。そのような無機微粒子としては、例えば、酸化チタン、酸化亜鉛、硫酸バリウム等の単体及びこれらの混合物が挙げられ、中でも、つや消し剤として用いられ、汎用性の高い酸化チタンであることが好ましい。なお、ここで、「可視光線（４００〜８００ｎｍ）を反射もしくは透過させない」とは、該複合繊維を筒編地にして、後述する測定方法によって測定する平均透過率が１０％未満となることを示す。
【００１３】
さらに本発明は、芯成分の熱可塑性重合体に平均粒子径が０．５μｍ以下の光遮蔽性を有する無機微粒子を３０重量％以上７０重量％以下含有することによって、人間の目で色覚として感知できる波長である可視光線（４００〜８００ｎｍ）を効率的に反射・遮断することができ、高い防透性を発揮する。前記無機微粒子の含有量が３０重量％未満では、可視光線の波長を効率的に反射・遮断することができず、十分な防透性を得ることができない。逆に前記無機微粒子の含有量が７０重量％を超えると、紡糸時の曳糸性が極端に悪化するとともに、染色時の発色性が低下する。好ましくは３０重量％以上６０重量％以下、より好ましくは３０重量％以上５０重量％以下である。また、前記無機微粒子の平均粒子径が０．５μｍより大きいと、製糸性が低下するとともに、可視光線の波長を効率的に反射・遮断することができず、十分な防透性を得ることができない。前記無機微粒子の平均粒子径は好ましくは０．４μｍ以下、より好ましくは０．０５μｍ以上０．３μｍ以下である。
【００１４】
また、繊維表面から入射した可視光線波長が屈折率の違いにより繊維中心を通過しようとするため、繊維中に酸化チタンなどの光遮蔽物質を均一に分散させるよりも芯成分に選択的に高充填させることにより、効果的に可視光線を反射・遮断することができ、高い防透性が得られる。
【００１５】
次に本発明の芯鞘型複合繊維の鞘成分を構成するポリエステル重合体について説明する。鞘成分を構成するポリエステル重合体には、ポリエチレンテレフタレート、ポリブチレンテレフタレート等のポリエステル類またはこれらのポリエステルを主体骨格とし、イソフタル酸、金属スルホネート基を有するイソフタル酸等の芳香族ジカルボン酸、アジピン酸、セバチン酸等の脂肪族ジカルボン酸、ジエチレングリコール、ブタンジオール、ヘキサンジオール、シクロヘキサンジメタノール、ビスフェノールＡ、ポリアルキレングリコール、ペンタエリスリトール等の多価アルコール等の第３成分で変性した共重合ポリエステル類が好ましく用いられる。
【００１６】
また、本発明でいう鞘成分に含有する無機微粒子の平均粒子径は０．１μｍ以下で、かつ芯成分に含有する無機微粒子よりも平均粒子径が小さく光遮蔽性を有する無機微粒子であることが、製糸性の点から必要である。平均粒子径の好ましい範囲は０．０８μｍ以下０．０３μｍ以上である。
また無機微粒子の種類としては酸化チタン、酸化亜鉛などが挙げられるが、汎用性及び加工の点から酸化チタンを用いることが好ましい。
【００１７】
さらに本発明は、鞘成分に含有される無機微粒子を０．５重量％以上４重量％以下含有することによって、ポリエステル従来の良好な染色性を維持しつつ、防透性を発揮することができる。無機微粒子が０．５重量％未満では、製糸性が低下するため、該複合繊維を得ることができない。逆に無機微粒子の含有量が４重量％を超えると、紡糸時の曳糸性が極端に悪化する、あるいは、紡糸できても延伸工程での糸切れ発生の問題が生じ、さらには延伸後の品質も満足なものを得ることができない場合がある。より好ましくは０．５重量％以上３重量％以下であり、さらに好ましくは０．５重量％以上２．５重量％以下である。
【００１８】
さらに本発明の芯鞘複合繊維において、芯成分と鞘成分との質量比率が１０：９０〜３０：７０であることが必要であり、１０：９０〜２０：８０であることが好ましい。芯成分ポリマーの質量比率が１０％未満の場合は、芯成分の防透性が低くなるため、好ましくない。また、芯成分ポリマーの質量比率が３０％以上では、良好な防透性は得られるが、該複合繊維の製糸性及び発色性が劣り好ましくない。
【００１９】
上記した複合繊維においては、繊維の太さは特に限定されず、任意の太さにすることができるが、発色性及び防透性の良好な繊維を得るためには複合繊維の単繊維繊度を０．３〜１１ｄｔｅｘ程度にしておくのが好ましい。また、長繊維のみならず短繊維でも本発明の効果が期待される。
【００２０】
次に本発明の複合繊維の製造方法について以下説明する。
まず芯成分ポリマーと鞘成分ポリマーをそれぞれ別の押出機で溶融押出し、各々紡糸ヘッドへ導入し、目的とする個々の複合形状を形成させる紡糸口金を経由して溶融紡糸させることにより製造することができる。また、最終製品に求められる品質や良好な工程通過性を確保するために、最適な紡糸・延伸方法を選択することができる。より具体的には、スピンドロー方式や、紡糸原糸を採取した後に別工程で延伸を行う２−Ｓｔｅｐ方式、また延伸を行わず非延伸糸のまま引き取り速度が２０００ｍ／分以上の速度で捲取る方式においても、任意の糸加工工程を通過させた後に製品化することで、良好な防透性及び発色性を有する該複合繊維製品を得ることができる。
【００２１】
本発明の製造方法の紡糸工程において、通常の溶融紡糸装置を用いて口金より紡出する。また、口金の形状や大きさによって、得られる繊維の断面形状や径を任意に設定することが可能である。
【００２２】
本発明で得られる複合繊維は、各種繊維集合体（繊維構造物）として用いることができる。ここで繊維集合体とは、本発明の繊維単独よりなる織編物、不織布はもちろんのこと本発明の繊維を一部に使用してなる織編物や不織布、例えば、天然繊維、化学繊維、合成繊維など他の繊維との交編織布、あるいは混紡糸、混繊糸として用いた織編物、混綿不織布などであってもよいが、これらのような繊維構造物に占める本発明の繊維の割合は３０重量％以上、好ましくは４０重量％以上であることが好ましい。繊維構造物に占める本発明の繊維の割合を３０重量％以上とすることにより、防透性評価の指標であるΔEを１．５未満とすることができる。
なお、ここでの防透性評価（ΔE）は筒編地下に存在する白板（Ｌ*値＝１００）と黒板（Ｌ*値＝１２）の透け度合いの差を示しており、数値が小さいほど防透性に優れる繊維と評価できる。ΔE＝１．５以上となると筒編地下の色が目視できるため、好ましくない。
【００２３】
本発明の複合繊維および該複合繊維を含有する繊維構造物は、変退色、添付汚染、液汚染の洗濯堅牢度が４級以上であることが好ましい。そのいずれかが３級以下であった場合、取扱い性の点から一般衣料用途としては好ましくない。
【００２４】
また、本発明の複合繊維および該複合繊維を含有する繊維構造物は、耐光堅牢度が４級以上であることが好ましい。耐光堅牢度が３級以下であった場合、取扱い性の点から一般衣料用途としては好ましくない。
【００２５】
本発明の繊維の主な用途は、長繊維では単独で又は一部に使用して織編物等を作成し、良好な風合を発現させた衣料用素材とすることができる。一方、短繊維では衣料用ステープル、乾式不織布および湿式不織布等があり、衣料用のみならず各種リビング資材、産業資材等の非衣料用途にも好適に使用することができる。
【００２６】
以下、実施例により本発明を詳述するが、本発明はこれら実施例により何等限定されるものではない。なお、実施例中の測定値は以下の方法により測定されたものである。
【００２７】
＜紡糸性＞
以下の基準に従って紡糸性評価を行った。
◎：２４時間の連続紡糸を行ったところ、紡糸時の断糸が何ら発生せず、しかも得られた該複合繊維には毛羽・ループが全く発生していないなど、紡糸性が極めて良好である
○：２４時間の連続紡糸を行ったところ、紡糸時の断糸が１回以下の頻度で発生し、得られた該複合繊維に毛羽・ループが全く発生していないか、あるいは僅かに発生したものの、紡糸性がほぼ良好である
△：２４時間の連続紡糸を行ったところ、紡糸時の断糸が３回まで発生し、紡糸性が不良である
×：２４時間の連続紡糸を行ったところ、紡糸時の断糸が３回よりも多く発生し、紡糸性が極めて不良である
【００２８】
＜防透性評価＞
ΔE測定
単繊度２．２ｄｔｅｘの該ポリエステル系複合繊維を経糸および緯糸に用い、経糸３８本／ｃｍ、緯糸２８本／ｃｍの筒編地を作製し、日立分光光度計（Ｕ−３４００型）を用いて、この編地のＬ* を測定し、下記式により算出した。
防透性ΔE＝Ｌ* W−Ｌ* B 
Ｌ* B ：黒素地に布帛（繊維集合体）を重ねた時のＬ* 値
Ｌ* W ：白素地に布帛（繊維集合体）を重ねた時のＬ* 値
黒素地は黒色プラスチック板（Ｌ*値＝１２）、白素地は標準白板（Ｌ*値＝１００）を示す。
【００２９】
＜染色方法＞
１）染色
染    料：ＤｉａｃｒｙｌＢｌａｃｋ  ＢＳＬ-Ｆ            ７％ｏｍｆ
分散助剤：Ｄｉｓｐｅｒ  ＴＬ（明成化学工業社製）          １ｇ／ｌ
ＰＨ調整剤：ウルトラＭＴレベル                            １ｇ／ｌ
浴    比：  １：５０    温    度：１３０℃×４０分
２）還元洗浄
ハイドロサルファイド                                  １ｇ／ｌ
アミラジン（第一工業製薬）                            １ｇ／ｌ
ＮａＯＨ                                              １ｇ／ｌ
浴    比：  １：３０    温    度：８０℃×１２０分
【００３０】
＜透過率＞
透過率は、繊維径を均一に調整し、得られた該複合繊維を用いて目付け２００ｇ／ｍ２の筒編地を精錬した後、以下に示す測定装置を使用して波長４００〜８００ｎｍの範囲における透過率を測定し、平均値を求めた。
分光反射率測定器：分光光度計  ＨＩＴＡＣＨＩ
Ｃ−２０００Ｓ  Cｏｌｏｒ Aｎａｌｙｚｅｒ
【００３１】
＜洗濯堅牢度＞
ＪＩＳ   Ｌ−０８４４の測定方法に準拠して測定した。
【００３２】
＜耐光堅牢度＞
ＪＩＳ   Ｌ−０８４２の測定方法に準拠して測定した。
【００３３】
（実施例１）
芯成分に平均粒子径０．５μｍの酸化チタン６０重量％を含有するポリエチレンテレフタレートと鞘成分に平均粒子径０．０８μｍの酸化チタン２．５重量％を含有するポリエチレンテレフタレートの複合比率（質量比率）２０：８０の条件で、孔数２４個（孔径０．２５ｍｍφ）の口金を用いて紡糸温度２６０℃、単孔吐出量＝１．４２ｇ／分で紡出し、温度２５℃、湿度６０％の冷却風を０．４ｍ／秒の速度で紡出糸条に吹付け糸条を６０℃以下にした後、紡糸口金下方１．２ｍの位置に設置した長さ１．０ｍ、入口ガイド系８ｍｍ、出口ガイド系１０ｍｍ、内径３０ｍｍφチューブヒーター（内温１８５℃）に導入してチューブヒーター内で延伸した後、チューブヒーターから出てきた糸条にオイリングノズルで給油し２個の引き取りローラーを介して３５００ｍ／分の速度で捲取り、８４Ｔ／２４ｆの該複合繊維フィラメントを得た。得られた該複合繊維を用いて目付け２００ｇ／ｍ２の筒編地を精錬した後、種々の測定を実施した。透過率、防透性評価（ΔE）及び紡糸性を表１に示した。本発明の製造方法で得られた該複合繊維のΔEは０．７４であり、高い防透性を示した。また、得られた該複合繊維の洗濯堅牢度及び耐光堅牢度は４級以上であり、何ら問題のないものであった。
【００３４】
（実施例２〜５）
次に、芯成分及び鞘成分のポリマー、芯成分及び鞘成分の添加粒子の平均粒子径と含有量を変更し、実施例１と同様の手法で紡糸して８４Ｔ／２４ｆの該複合繊維フィラメントを得た。得られた繊維の物性を表１に示した。いずれも良好な透過率、ΔE、実施例１と同性能の洗濯堅牢度、耐光堅牢度であり、何ら問題のない品質であった。
【００３５】
（比較例１〜２）
芯成分及び鞘成分のポリマー、芯成分及び鞘成分の添加粒子と含有量を変更し、実施例１と同様の手法で紡糸して８４Ｔ／２４ｆの該複合繊維フィラメントを得た。得られた繊維の物性を表１に示した。
【００３６】
比較例１では芯成分に含有する光遮蔽性を有する無機微粒子が１０重量%であるため、防透性を得ることができなかった。
【００３７】
比較例２では芯成分に含有する光遮蔽性を有する無機微粒子の粒径が０．５μｍ以上であるため、紡糸時の曳糸性が極端に悪化したうえに、防透性を得ることができなかった。
【００３８】
（比較例３〜５）
芯成分及び鞘成分のポリマー、芯成分及び鞘成分の添加粒子と含有量を変更し、実施例１と同様の手法で紡糸した。
【００３９】
比較例３は芯成分の酸化チタンの含有量が８０重量％と多すぎるため、紡糸時の曳糸性が極端に悪化し、紡糸が不可能であった。
【００４０】
比較例４は芯比率が４０％と多すぎるため、紡糸時の曳糸性が極端に悪化し、紡糸が不可能であった。
【００４１】
比較例５は鞘成分の酸化チタンの含有量が７．０重量％と多すぎるため、紡糸時の曳糸性の悪化や糸道ガイド磨耗が発生し、紡糸が不可能であった。
【００４２】
【表１】
2014189905.tif 000002
【産業上の利用可能性】
【００４３】
本発明により得られる複合繊維は、高い防透性を有し、かつ従来ポリエステルと同程度の発色性を有しているので、衣料全般に適している。